(57)【特許請求の範囲】
【請求項１】
燃料電池に結合可能であり、少なくとも１つの燃料接触材料を有する燃料サプライであって、上記燃料接触材料は上記燃料サプライの内部の蒸気圧を減少させ、かつ酸素捕捉剤、二酸化炭素捕捉剤、遷移金属捕捉剤、および乾燥剤のうちの少なくとも１つの捕捉剤を有する化学化合物を有し、上記少なくとも１つの捕捉剤は、ポリマー樹脂から燃料電池部品に製造する前に、当該ポリマー樹脂に、当該ポリマー樹脂の重量を基準にして１％〜２０％の重量だけ付加される燃料サプライ。
【請求項２】
上記少なくとも１つの燃料接触材料は内側燃料コンテナの少なくとも一部を形成する請求項１記載の燃料サプライ。
【請求項３】
上記少なくとも１つの燃料接触材料は外側ケーシングの少なくとも一部を形成する請求項１記載の燃料サプライ。
【請求項４】
上記少なくとも１つの燃料接触材料は酸素捕捉剤および二酸化炭素捕捉剤を有する請求項１記載の燃料サプライ。
【請求項５】
上記少なくとも１つの燃料接触材料は酸素捕捉剤および乾燥剤を有する請求項１記載の燃料サプライ。
【請求項６】
上記少なくとも１つの燃料接触材料は酸素捕捉剤、二酸化炭素捕捉剤および乾燥剤を有する請求項１記載の燃料サプライ。
【請求項７】
上記少なくとも１つの燃料接触材料は酸素捕捉剤、二酸化炭素捕捉剤、遷移金属捕捉剤および乾燥剤を有す請求項１記載の燃料サプライ。
【請求項８】
上記酸素捕捉剤が存在し、当該酸素捕捉剤は、亜硫酸ナトリウム、エチレンジアミン四酢酸、ニトリロ三作酸、アスコルビン酸、クエン酸、ピロガル酸、ニッケル金属、遷移金属塩、鉄ポルフィリン、ジフェニルケトン、ポリマー性のビフェノールＡ類似体、エチレン系不飽和ポリマー、ベンジル系ポリマー、アリル系ポリマー、ポリブタジエン、ポリ［エチレン−メチルアクリレート−シクロヘキセンアクリレート］ターポリマー、ポリ［エチレン−ビニルシクロヘキセン］コポリマー、ポリリモネン樹脂、ポリβ−ピネン、ポリα−ピネン、ポリホルマール、および、上述の要素の組み合わせを有する請求項１記載の燃料サプライ。
【請求項９】
上記二酸化炭素捕捉剤が存在し、当該二酸化炭素捕捉剤は、水酸化リチウム、シクロヘキシルアミン、エタノールアミン、ジエチルアミノエタノール、およびモルフォリン、またはこれらの組み合わせを有する請求項１記載の燃料サプライ。
【請求項１０】
上記遷移金属捕捉剤が存在し、当該遷移金属捕捉剤は、珪素−トリアミン、珪素−ジアミン、珪素−チオール、珪素−ＴＡＡｃＯＨ、珪素−ＴＡＡｃＯＮａ、珪素−チオ尿素、またはこれらの組み合わせを有する請求項１記載の燃料サプライ。
【請求項１１】
上記乾燥剤が存在し、当該乾燥剤は、シリカ、シリカゲル、珪酸アルミニウム・マグネシウム、酸化カルシウム、硫酸カルシウム、硫酸マグネシウム、五酸化リン、スメクタイト粘土、層状のフィロケイ酸塩粘土、有機改質粘土、介挿粘土、剥離粘土、またはこれらの組み合わせを有する請求項１記載の燃料サプライ。
【請求項１２】
上記少なくとも１つの燃料接触材料はヨウ素を有する請求項１記載の燃料サプライ。
【請求項１３】
上記少なくとも１つの燃料接触材料は上記内側燃料コンテナの内部または表面に被着される請求項２記載の燃料サプライ。
【請求項１４】
上記少なくとも１つの燃料接触材料は上記外側ケーシングの内部または表面に被着される請求項３記載の燃料サプライ。
【請求項１５】
上記少なくとも１つの燃料接触材料はバルブの一部を形成する請求項１記載の燃料サプライ。
【請求項１６】
さらに少なくとも１つの光開始剤を有する請求項８記載の燃料サプライ。
【請求項１７】
上記光開始剤は、ベンゾフェノン、ｏ−メトキシ−ベンゾフェノン、ジベンゾイルビフェニル、置換ジベンゾイルビフェニル、ベンゾイル化テルフェニル、置換ベンゾイル化テルフェニル、トリベンゾイルトリフェニルベンゼン、置換トリベンゾイルトリフェニルベンゼン、ベンゾイル化スチレンオリゴマー、置換ベンゾイル化スチレンオリゴマー、アセトフェノン、ｏ−メトキシ−アセトフェノン、メチルエチルケトン、バレロフェノン、ヘキサノフェノン、α−フェニル−ブチロフェノン、ｐ−モルフォリノプロピオフェノン、ジベンゾスベロン、４−モルフォリノベンゾフェノン、ベンゾイン、ベンゾインメチルエーテル、４−ｏ−モルフォリノデオキシベンゾイン、ｐ−ジアセチルベンゼン、４−アミノベンゾフェノン、４'−メトキシアセトフェノン、置換および非置換アントラキノン、α−テトラロン、９−アセチルフェナントレン、２−アセチルフェナントレン、１０−チオキサンテノン、３−アセチル−フェナントレン、３−アセチルインドール、９−フルオレノン、１−インダノン、１，３，５−トリアセチルベンゼン、チオキサンテン−９−オン、キサンテン−９−オン、７−Ｈ−ベンズ［デ］アントラセン−７−オン、ベンゾインテトラヒドロピラニルエーテル、４，４'−ビス（ジメチルアミノ）−ベンゾフェノン、１'−アセトナフトン、２'−アセトナフトン、アセトナフトンおよび２，３−ブタンジオン、ベンズ［ａ］アントラセン−７，１２−ジオン、２，２−ジメトキシ−２−フェニルアセトフェノン、α，α−ジメトキシ−アセトフェノン、α，α−ジブトキシアセトフェノン、ローズベンガル、メチレンブルー、テトラフェニルポルフィン、およびオリゴ［２−ヒドロキシ−２−メチル−１−［４−（１−メチルビニル）フェニル］−プロパン］からなるグループから選択される請求項１６記載の燃料サプライ。
【請求項１８】
さらに少なくとも１つの抗酸化剤を有する請求項８記載の燃料サプライ。
【請求項１９】
上記抗酸化剤は、２，６−ジ（ｔ−ブチル）−４−メチル−フェノール、２，２'−メチレン−ビス（６−ｔ−ブチル−ｐ−クレゾール）、トリフェニルホスファイト、ビタミンＥ、テトラ−ビスメチレン−３−（３，５−ジテルトブチル−４−ヒドロキシフェニル）−ポロピオネートメタン、およびジラウリルチオジプロピオネートからなるグループから選択された請求項１８記載の燃料サプライ。
【発明の詳細な説明】
【技術分野】
【０００１】
この発明は全般的には燃料電池用の燃料サプライに関し、より具体的には、この発明は、使い捨て、および再充填可能な燃料カートリッジの内部における捕捉材料の使用に関する。
【背景技術】
【０００２】
燃料電池は、反応物、すなわち燃料および酸素の化学エネルギを直流（ＤＣ）の電気に直接的に変換する装置である。多くの用途において、燃料電池は、化石燃料の燃焼のような従来の発電やリチウムイオン電池のような携帯用蓄電池より効率が良い。
【０００３】
一般に、燃料電池技術は、アルカリ燃料電池、高分子電解質燃料電池、リン酸燃料電池、溶融炭酸燃料電池、固体酸化物燃料電池、および酵素燃料電池のような様々な異なった燃料電池を含む。今日、より重要な燃料電池は、いくつかのカテゴリ、すなわち、（ｉ）燃料として圧縮水素（Ｈ２）を利用している燃料電池、（ｉｉ）アルコール、例えばメタノール（ＣＨ３ＯＨ）、金属水化物、例えば水素化ホウ素ナトリウム（ＮａＢＨ４）、炭化水素、または水素燃料に改質される他の燃料を用いるプロトン交換膜（ＰＥＭ）燃料電池、（ｉｉｉ）非水素燃料を直接に消費できるＰＥＭ燃料電池、すなわち直接酸化燃料電池、および、（ｉｖ）高温で炭化水素燃料を直接電気に変換する固体酸化物燃料電池（ＳＯＦＣ）を含む。
【０００４】
圧縮水素は、一般的に高圧下に維持され、そのため取扱いが難しい。その上、大きい貯蔵タンクが一般的に必要となり、そのため家庭用電子機器のために十分に小さくすることはできない。従来の改質燃料電池は、燃料を水素に変換させて燃料中の酸化剤を反応させるために、改質材や他の気化および補助システムを必要とする。最近の進歩により、家庭用電子機器用に改質材または改質燃料電池が有望になっている。最も一般的な直接酸化燃料電池は直接メタノール燃料電池またはＤＭＦＣである。他の直接酸化燃料電池は、直接エタノール燃料電池と直接テトラメチルオルトカーボネート燃料電池を含む。固体酸化物燃料電池（ＳＯＦＣ）は、ブタンのような炭化水素燃料を高熱で電気に変換する。ＳＯＦＣは、燃料電池反応を起こさせるために、１０００度の範囲の比較的高温を必要とする。
【０００５】
電気を発生させる化学反応は燃料電池のそれぞれのタイプごとに異なる。ＤＭＦＣでは、各電極での化学電気反応と直接メタノール燃料電池に関する総合的な反応は以下のとおり記述される：
アノードでの半反応：
ＣＨ３ＯＨ  ＋  Ｈ２Ｏ  →  ＣＯ２  ＋  ６Ｈ＋  ＋  ６ｅ−
カソードでの半反応：
１．５Ｏ２  ＋  ６Ｈ＋  ＋  ６ｅ−  →  ３Ｈ２Ｏ
全体の燃料電池反応：
ＣＨ３ＯＨ  ＋  １．５Ｏ２  →  ＣＯ２  ＋  ２Ｈ２Ｏ
【０００６】
ＰＥＭを通る水素イオン（Ｈ＋）がアノードからカソードを通り抜けてマイグレーションするために、また、自由電子（ｅ−）がＰＥＭを通り抜けられないため、電子は外部回路を通って流れなければならず、外部回路を通して電流を生じさせる。この外部回路は、モバイルすなわちセル電話、計算機、パーソナルデジタツアシスタンツ、ラップトップコンピュータ、電力ツールなどの有益な消費者向けの電子製品であってよい。
【０００７】
ＤＭＦＣは、特許文献１および特許文献２に開示されており、詳細は参照してここに組み入れる。一般に、ＰＥＭはＮａｆｉｏｎ（商標）などのポリマーから作られており、これはＤｕＰｏｎｔから入手可能であり、厚さが約０．０５ｍｍ〜約０．５０ｍｍの範囲のペルフルオポリマー、その他の膜である。アノードは、典型的には、白金ルテニウムなどの触媒の薄層によってサポートされたテフロン（Ｔｅｆｌｏｎｉｚｅｄ。「テフロン」は商標である）のカーボン紙から製造される。カソードは、典型的には、白金粒子が膜の一面に接着されるガス拡散電極である。
【０００８】
他の直接酸化燃料電池において、水素化ホウ素燃料電池（ＤＢＦＣ）は以下のように反応する。
アノードでの半反応：
ＢＨ４−＋８ＯＨ−→ＢＯ２−＋６Ｈ２Ｏ＋８ｅ−
カソードでの半反応：
２Ｏ２＋４Ｈ２Ｏ＋８ｅ−→８ＯＨ−
【０００９】
化学金属水素化物燃料電池において、水性水素化ホウ素ナトリウムは以下のように改質されて反応する。
ＮａＢＨ４＋２Ｈ２Ｏ→（加熱または触媒）→４（Ｈ２）＋（ＮａＢＯ２）
アノードでの半反応：
Ｈ２→２Ｈ＋＋２ｅ−
カソードでの半反応：
２（２Ｈ＋＋２ｅ−）＋Ｏ２→２Ｈ２Ｏ
【００１０】
この反応に適切な触媒は、白金およびルテニウム、その他の金属である。水素化ホウ素ナトリウムを改質して生成された水素燃料は燃料電池中で、酸化剤例えばＯ２と反応させられ、電気（すなわち電子の流れ）および水の副産物を生成する。ホウ酸ナトリウム（ＮａＢＯ２）の副産物もこの改質プロセスで生成される。水素化ホウ素ナトリウム燃料電池は特許文献３に検討されており、参照してここに組み入れる。
【００１１】
しかしながら、燃料カートリッジ内で時間の経過とともに形成される圧力を制御する要請が依然としてある。
【特許文献１】米国特許第５，９９２，００８号
【特許文献２】米国特許第５，９４５，２３１号
【特許文献３】米国特許第４，２６１，９５６号
【発明の開示】
【００１２】
この発明は、燃料電池と結合可能であり、少なくとも１つの燃料結合材料を含む燃料サプライに向けられている。酸素捕捉剤、二酸化炭素捕捉剤、遷移金属捕捉剤、および／または乾燥剤を燃料結合材料に被着してよい。
【００１３】
この発明の先の、または他の特徴および利点は添付図面で示されるこの発明の以下の説明から理解できるであろう。添付図面はここに組み込まれ明細書の一部を形成し、さらに、この発明の原理を説明して当業者がこの発明を実施し、または利用することを可能にするよう働く。
【発明を実施するための最良の形態】
【００１４】
添付の図面に示され以下に詳細に検討するように、この発明は燃料サプライに向けられており、この燃料サプライは燃料電池燃料、例えば、メタノール、水、メタノール／水の種々の濃度の混合物、メチルクラスレート、例えば米国特許第５，３６４，９７７号および同第６，５１２，００５Ｂ２号に説明されているようなもの、その他を貯蔵する。これら文献は参照してここに組み入れる。メタノールおよび他のアルコールは多くの種類の燃料電池、例えば、ＤＭＦＣ、酵素燃料電池、および改質燃料電池、その他において使用可能である。燃料サプライは他の種類の燃料電池燃料、例えば、エタノールまたはアルコール、金属水素化物、例えば、水素化ホウ素ナトリウム、水素へと改質可能な他の化学物質、燃料電池の性能または効率を改善する他の化学物質、およびこれらの組み合わせを含んでよい。燃料は、また、水酸化カリウム（ＫＯＨ）電解質を含んで良く、これは金属燃料電池またはアルカリ燃料電池とともに使用でき、燃料サプライに貯蔵可能である。金属燃料電池に対しては、燃料は、ＫＯＨ電解質反応溶液中に浸漬された流体担持金属（例えば亜鉛）粒子の形態であり、電池キャビティ内のアノードは金属（例えば亜鉛）粒子から生成された粒子アノードである。所定のタイプのＫＯＨ電解質溶液は、２００３年４月２４日に発行された「１またはそれ以上の負荷に電力を供給するよう構成された燃料電池システムの使用方法」と題された米国特許出願公開第２００３／００７４９３号に開示されており、その内容は参照してここに組み入れる。燃料は、また、メタノール、過酸化水素、および硫酸の混合物を含み、これはシリコンチップ状に形成された触媒を通過して流れ燃料電池反応を生成する。さらに、燃料は、メタノール、水素化ホウ素ナトリウム、電解質、および他の化合物、例えば、米国特許第６，５５４，８７７号、同第６，５６２，４９７号、および同第６，７５８，８７１号に説明されているもののブレンドまたは混合物を含み、これらは参照してその内容をここに組みこむ。さらに、燃料は、米国特許第６，７７３，４７０号に説明されている、溶媒中に部分的に溶解し、部分的に懸濁するもの、ならびに、米国特許出願公開第２００２／０７６６０２号に説明されている、混合液体−固体燃料組成物を含む。これらは参照してその内容をここに組みこむ。
【００１５】
燃料は、また、上述のように、水素化ホウ素ナトリウム（ＮａＢＨ４）のような金属水素化物および水を含む。燃料は、さらに、炭化水素燃料を含み、炭化水素燃料は、これに限定されないが、ブタン、灯油、アルコール、および天然ガスを含み、これは、「液体ヘテロインタフェース燃料電池デバイス」という題名で、２００３年５月２２日に公開された米国特許出願公開第２００３／００９６１５０号に開示されており、参照してここに組みこむ。燃料は、また、燃料と反応する液体酸化剤を含む。したがって、この発明は、サプライ中に含有され、また、その他、燃料電池システムにより使用される、任意のタイプの燃料、電解質溶液、酸化剤溶液または液体または固体に制約されない。ここで使用される用語「燃料」は、燃料電池または燃料サプライ中で反応することができるすべての燃料を含み、また、上述の適切な燃料、電解質溶液、酸化剤溶液、液体、固体および／または化学物質ならびにこれらの混合物のすべてを含むが、これに限定されない。もちろん、燃料は水素を含んでよい。
【００１６】
ここで使用される用語「燃料サプライ」は、これに限定されないが、使い捨てカートリッジ、再充填可能／再使用可能カートリッジ、電子製品内に配置されるカートリッジ、電子製品の外部に配置されるカートリッジ、燃料タンク、燃料再充填タンク、燃料を貯蔵する他のコンテナ、および、燃料タンクおよびコンテナに結合された管材を含む。１のカートリッジがこの発明の例示的な実施例との関連で以下に説明されるが、これら実施例は他の燃料サプライにも適用可能であり、この発明は燃料サプライのいかなる特定のタイプにも限定されないことに留意されたい。
【００１７】
この発明の燃料サプライは、燃料電池で使用されない燃料を貯蔵するのに使用しても良い。これらの用途は、これに限定されないが、シリコンチップ上に構築されたマイクロガスタービン用の炭化水素および水素燃料を貯蔵することであり、"Ｈｅｒｅ  Ｃｏｍｅ  ｔｈｅ  Ｍｉｃｒｏｅｎｇｉｎｅｓ"、Ｔｈｅ  Ｉｎｄｕｓｔｒｉａｌ  Ｐｈｙｓｉｃｉｓｔ（２００１年１２月／２００２年１月）、ｐｐ．２０−２５に検討されている。この出願の目的に関し、「燃料電池」はこれらマイクロエンジンも含む。他の用途は、内燃機関エンジン用の伝統的な燃料や、ポケットおよび実用ライター用の炭化水素例えばブタンおよび液体プロパンを貯蔵することである。
【００１８】
図１に示すように、カートリッジ７０は外側タンク、外側シェル、または外側ケーシング１２、および、燃料を含有する内側燃料コンテナまたは内側ブラダー１４を有する。燃料コンテナ１４は外側ケーシング１２内に配置され、スペーシング１５が外側ケーシング１２および内側燃料コンテナ１４の間に設けられる。内側燃料コンテナ１４は好ましくは柔らかく、弾性を有しても良く、このため、燃料がライナー１４から搬送されるときにライナー１４の内部の体積が減少するようになっている。外側ケーシング１２は遮断バルブ１８を収容するノズル１６をも有しており、これがライナー１４と流体連通される。ノズル１６は燃料電池または再充填燃料コンテナ／カートリッジに結合可能なようになっている。燃料（例えば、ＣＨ３ＯＨ＋Ｈ２Ｏ）はポンピングされ、または他の手段により流されて、ノズル１６から出て、膜電極アッセンブリ（ＭＥＡ）においてオプションとしてＯ２と反応する。二酸化炭素および水（ＣＯ２＋Ｈ２Ｏ）がＭＥＡにより生成されて、ポンピングにより取り入れノズル７２においてカートリッジ７０に戻されることになる。ＣＯ２および過剰なＨ２Ｏの副産物が少なくとも当初は外側ケーシング１２および内側ライナー１４の間のスペーシング１５中に貯蔵可能である。燃料電池反応により形成されたＣＯ２およびＨ２Ｏの体積が適切な大きさのカートリッジが貯蔵できる体積より大きくなることもあるので、カートリッジ７０は少なくとも１つの出口用逃がしバルブ７４を有する。ＣＯ２およびＨ２Ｏの副産物は、また、ＣＯ２（および水蒸気として存在する少なくともいくらかの水）のガスの性質に起因して、ポンピングなしで、カートリッジに変えるように流れ得る。ノズル１６および７２はカートリッジ上のどこに配置されても良く、またそれらは相互に同芯状に配置されても良い。ＣＯ２および過剰なＨ２Ｏの副産物は雰囲気中に排出されても良い。
【００１９】
この燃料カートリッジデザインは他の適切な燃料カートリッジデザインとともに本出願人の２００３年７月２９日出願に係る、「柔らかなライナーを具備する燃料カートリッジ」というタイトルの米国特許出願第１０／６２９，００４号に開示されており、この出願の内容は参照してここに組み入れる。この発明は、その内部に燃料ライナー（ブラダー）を設けた、あるいは設けていない燃料カートリッジに関する。燃料ライナーの内側表面は典型的には燃料接触表面である。ただし、燃料ライナーを欠く場合には、カートリッジの外側ケーシングの内側表面が典型的には燃料と接触する面になる。
【００２０】
メタノールで充填された後、一般的には燃料消費に先立って、燃料ライナーおよび／または燃料カートリッジの内部の蒸気圧が時間の経過に伴って増加することが観察された。燃料ブラダーの内部の蒸気を分析すると、ガスの成分は、空気、水蒸気、二酸化炭素、および水素を含むことがわかる。
【００２１】
直接メタノール燃料電池反応の全体、すなわち、
ＣＨ３ＯＨ  ＋  １．５Ｏ２  →  ＣＯ２  ＋  ２Ｈ２Ｏ
を考慮して、この発明は燃料ライナーおよび燃料カートリッジの内側の増大した内部圧力を最小化するのを支援できる。理論に拘泥することなく、ＤＭＦＣ内の内部圧力を緩和する機構は、例えば、（ａ）適切な酸素の捕捉剤、（ｂ）適切な二酸化炭素の捕捉剤、（ｃ）適切な遷移金属の捕捉剤、（ｄ）適切な水に対する乾燥剤、または（ｅ）これらの組み合わせを導入して、反応性ガス、反応性触媒、および／または内部圧力を増大させる他の化合物を、捕捉、除去、またはせおの生成を阻害させることを伴う。捕捉剤および／または乾燥剤は有利なことにバルブ、燃料ライナー、または外側ケーシング、ならびに燃料との物理的な接触を介して導入できる（例えば、燃料ライナーおよび／または外側ケーシングを形成する材料の内部で、燃料と物理的に接触する燃料ライナーおよび／または外側ケーシングの１または複数の表面で、オプションとして、燃料ライナーおよび／または外側ケーシングには接触しないけれどもそれを通じて反応ガスおよび／または触媒が露出または透過できる、燃料ライナーおよび／または外側ケーシングの１または複数の表面で）。
【００２２】
酸素の捕捉剤は、食物処理産業において湯気を生成するために使用される水への添加剤として使用されてきた。例えば、ｈｔｔｐ：／／ｗｗｗ．ａｍｓ．ｕｓｄａ．ｇｏｖ／ｎｏｐ／ＮａｔｉｏｎａｌＬｉｓｔ／ＴＡＰＲｅｖｉｅｗｓ／ｂａｃｋｇｒｏｕｎｄｐａｐｅｒ．ｐｄｆから入手可能な「Ｓｔｅａｍ  Ｇｅｎａｒａｔｉｏｎ  ｉｎ  Ｏｒｇａｎｉｃ  Ｆｏｏｄ  Ｐｒｏｃｅｓｓｉｎｇ  Ｓｙｓｔｅｍ」を参照されたい。非制限的でない酸素捕捉剤は、亜硫酸ナトリウム（Ｎａ２ＳＯ３）、例えば触媒と組み合わせたもの、エチレンジアミン四酢酸（ＥＤＴＡ）（Ｃ１０Ｈ１６Ｎ２Ｏ８）、およびニトリロ三作酸（ＮＴＡ）（Ｃ２ＨＮＯ２）を含む。酸素捕捉剤の他の例は、これに限定されないが、アスコルビン酸（Ｃ６Ｈ８Ｏ６）、クエン酸（Ｃ６Ｈ８Ｏ７）、およびピロガロールまたは１，２，３−トリヒドロキシベンゼンまたはピロガル酸として知られているもの（Ｃ６Ｈ６Ｏ３）を含む。ｈｔｔｐ：／／ｎｔｐ．ｎｉｅｈｓ．ｎｉｈ．ｇｏｖ／ｉｎｄｅｘ．ｃｆｍ？ｏｂｊｅｃｔｉｄ＝０３ＤＢ７８ＢＤ−Ｃ４６０−３５ＥＣ−１４０５２９８１Ｂ９ＥＢＦＦ２３から入手可能なＰｙｒｏｇａｌｌｏｌ  ［８７−６６−１］  Ｒｅｖｉｅｗ  ｏｆ  Ｔｏｘｉｃｏｌｏｇｉｃａｌ  Ｌｉｔｅｒａｔｕｒｅを参照されたい。
【００２３】
他の限定的でない例は、ブラダーまたはカートリッジの面上に配された酸素捕捉性コーティング層（例えば、米国特許第６，３３３，０８７号に開示されたものであり、その内容は参照してここに組み入れる）を含み、このコーティング層は、これに限定されないが、易酸化性ポリマー、エチレン系不飽和ポリマー、ベンジル系ポリマー、アリル系ポリマー、ポリブタジエン、ポリ［エチレン−メチルアクリレート−シクロヘキセンアクリレート］ターポリマー、ポリ［エチレン−ビニルシクロヘキセン］コポリマー、ポリβ−ピネン、ポリα−ピネン、ポリリモネン樹脂、およびこれらの組み合わせまたはコポリマーを含む。１実施例において、酸素捕捉剤はさらにポリマー主鎖、環状オレフィン系側鎖基、およびオレフィン系側鎖基をポリマー主鎖に結合する結合基を内包して良い。
【００２４】
１実施例において、ポリマー主鎖はオレフィン系モノマー例えばエチレン、他のビニルモノマー、例えばスチレン、またはこれらお組み合わせまたはコポリマーから形成されて良い。１つの好ましい実施例では、酸素捕捉材料は外側ケーシングまたはライナー中に捕捉剤接触フィルム／層として組み入れられてよい。他の実施例では、酸素捕捉材料はコンテナの打つ側表面に例えば接触剤、その他により接着されるストリップの形態で組み入れられて良い。他の実施例では、酸素捕捉材料はカートリッジまたはライナーの内側表面の層として組み入れられて良い。
【００２５】
環状系オレフィン系側鎖基は、これに限定されないが、構造（Ｉ）を有するものを含む。
【化１】
0005452924.tif 000002
ここで、ｑ１、ｑ２、ｑ３、ｑ４、および、ｒは、独立して、−Ｈ、−ＣＨ３、および／または−ＣＨ５であり；ｍは−（ＣＨ２）ｎ−を含んで良く、ｎは０〜４の範囲の整数であり；ｒが−Ｈのとき、ｑ１、ｑ２、ｑ３およびｑ４の少なくとも１つも−Ｈである。
【００２６】
結合基の例は、これに限定されないが：−（Ｃ＝Ｏ）−Ｏ−（ＣＨＲ）ｎ；−Ｏ−（ＣＨＲ）ｎ；−ＮＨ−（ＣＨＲ）ｎ；−Ｏ−（Ｃ＝Ｏ）−（ＣＨＲ）ｎ；−（Ｃ＝Ｏ）−ＮＨ−（ＣＨＲ）ｎ；および／または−（Ｃ＝Ｏ）−Ｏ−ＣＨＯＨ−ＣＨ２−Ｏ−を含んでよく、ここでＲは水素またはＣ１−Ｃ４のアルキル基であり、ｎは１〜１２の範囲の整数であってよい。
【００２７】
この発明に従う酸素捕捉剤はさらに他の成分、例えば、光開始剤（これはさらに酸素捕捉特性の開始を助長および／または制御できる）、抗酸化剤（これは処理中に早期の酸化を阻止できる）、その他、およびこれらの組み合わせを含んで良い。
【００２８】
それを含む場合には、適切な光開始剤は、必ずしもこれに限定されるものではないが、ベンゾフェノン、ｏ−メトキシ−ベンゾフェノン、ジベンゾイルビフェニル、置換ジベンゾイルビフェニル、ベンゾイル化テルフェニル、置換ベンゾイル化テルフェニル、トリベンゾイルトリフェニルベンゼン、置換トリベンゾイルトリフェニルベンゼン、ベンゾイル化スチレンオリゴマー（２〜１２の繰り返しのスチレン系基を含み、ジベンゾイル化１，１−ジフェニルエタン、ジベンゾイル化１，３−ジフェニルプロパン、ジベンゾイル化１−ペニルナフタレン、ジベンゾイル化スチレンダイマー、ジベンゾイル化スチレントリマー、およびトリベンゾイル化スチレントリマーを有する化合物の混合物）、置換ベンゾイル化スチレンオリゴマー、アセトフェノン、ｏ−メトキシ−アセトフェノン、アセトフェノン、メチルエチルケトン、バレロフェノン、ヘキサノフェノン、α−フェニル−ブチロフェノン、ｐ−モルフォリノプロピオフェノン、ジベンゾスベロン、４−モルフォリノベンゾフェノン、ベンゾイン、ベンゾインメチルエーテル、４−ｏ−モルフォリノデオキシベンゾイン、ｐ−ジアセチルベンゼン、４−アミノベンゾフェノン、４'−メトキシアセトフェノン、置換および非置換アントラキノン、α−テトラロン、９−アセチルフェナントレン、２−アセチルフェナントレン、１０−チオキサンテノン、３−アセチル−フェナントレン、３−アセチルインドール、９−フルオレノン、１−インダノン、１，３，５−トリアセチルベンゼン、チオキサンテン−９−オン、キサンテン−９−オン、７−Ｈ−ベンズ［デ］アントラセン−７−オン、ベンゾインテトラヒドロピラニルエーテル、４，４'−ビス（ジメチルアミノ）ベンゾフェノン、１'−アセトナフトン、２'−アセトナフトン、アセトナフトンおよび２，３−ブタンジオン、ベンズ［ａ］アントラセン−７，１２−ジオン、２，２−ジメトキシ−２−フェニルアセトフェノン、α，α−ジメトキシ−アセトフェノン、α，α−ジブトキシアセトフェノン、これらの光開示剤であって少なくとも２つの置換（例えば、ハロゲン化物、または１〜２４の炭素原子を有するアルキル、アリール、アルコキシ、フェノキシ、または脂環式の基を有するもの）または非置換のベンゾフェノン基（これらは米国特許第６，１３９，７７０号に開示されている）、およびその他、ならびにこれらの組み合わせを含んでよい。ポリマー性の光開始剤はポリエチレン一酸化炭素およびオリゴ［２−ヒドロキシ−２−メチル−１−［４−（１−メチルビニル）フェニル］−プロパン］を含む。光開始剤は、使用されると、しばしば、より速く、および／またはより効率よく酸素捕捉特性を開始させる。
【００２９】
抗酸化剤を捕捉組成物中に組み入れて例えば混合および付形の際の成分の劣化を制御して良い。抗酸化剤は、ここで定義されるように、酸化性劣化および／またはポリマーの架橋を禁止する任意の材料を含む。典型的には、そのような抗酸化剤はポリマー樹脂中に添加されてポリマー材料の処理を容易にし、および／またはその有益な寿命を伸ばす。この発明とともに使用されて好適な抗酸化剤は、これに限定されないが、ビタミンＥ（トコフェロール）およびその誘導体、Ｉｒｇｏｎｏｘという商標の下で販売されているそのような製品、例えば、Ｉｒｇｏｎｏｘ（商標）１０１０、２，６−ジ（ｔ−ブチル）−４−メチル−フェノール（ＢＨＴ）、２，２'−メチレン−ビス（６−ｔ−ブチル−ｐ−クレゾール）、トリフェニルホスファイト、トリス−（ノニルフェニル）ホスフェート、テトラ−ビスメチレン−３−（３，５−ジテルトブチル−４−ヒドロキシフェニル）−ポロピオネートメタン、ジラウリルチオジプロピオネート、およびその他、ならびにそれらの組み合わせを含んで良い。
【００３０】
酸素捕捉組成物も光開始剤を含んで良い。適切な光開始剤は当業者に周知である。具体的な例は、これに限定されないが、ベンゾフェノン、ｏ−メトキシベンゾフェノン、アセトフェノン、ｏ−メトキシ−アセトフェノン、アセナフテンキノリン、メチルエチルケトン、バレロフェノン、ヘキサノフェノン、α−フェニル−ブチロフェノン、ｐ−モルフォリノプロピオフェノン、ジベンゾスベロン、４−モルフォリノ−ベンゾフェノン、ベンゾイン、ベンゾインメチルエーテル、４−ｏ−モルフォリノデオキシベンゾイン、ｐ−ジアセチル−ベンゼン、４−アミノベンゾフェノン、４'−メトキシアセトフェノン、α−テトラロン、９−アセチルフェナントレン、２−アセチルフェナントレン、１０−チオキサンテノン、３−アセチル−フェナントレン、３−アセチルインドール、９−フルオレノン、１−インダノン、１，３，５−トリアセチルベンゼン、チオキサンテン−９−オン、キサンテン−９−オン、７−Ｈ−ベンズ［デ］アントラセン−７−オン、ベンゾインテトラヒドロピラニルエーテル、４，４'−ビス（ジメチルアミノ）−ベンゾフェノン、１'−アセトナフトン、２'−アセトナフトン、アセトナフトンおよび２，３−ブタンジオン、ベンズ［ａ］アントラセン−７，１２−ジオン、２，２−ジメトキシ−２−フェニルアセトフェノン、α，α−ジメトキシ−アセトフェノン、および、α，α−ジブトキシアセトフェノン、その他を含む。シングレットの酸素発生感光剤、例えばＲｏｓｅ  Ｂｅｎｇａｌ、メチレンブルー、およびテトラフェニルポルフィンを光開始剤として採用しても良い。ポリマー性の光開始剤はポリ（エチレン一酸化炭素）およびオリゴ［２−ヒドロキシ−２−メチル−１−［４−（１−メチルビニル）フェニル］−プロパン］、その他を含む。
【００３１】
酸素捕捉剤の他の例はジフェニルケトンを含み、これはさらなる酸化および加水分解に対して安定しており、これについては米国特許第６，６０７，７９５号に検討されており、その内容は参照してここに組み入れる。結果として、このタイプの酸素捕捉剤は、毒性がなく、嫌な味や臭いの作用を伴うことなしに食品添加物として利用できる。「Ｔａｓｔｅｌｅｓｓ  Ｏｘｙｇｅｎ  Ｓｃａｖｅｎｇｉｎｇ  Ｐｏｌｙｍｅｒｓ：Ａ  Ｎｅｗ  Ｐｌａｔｆｏｒｍ  Ｔｅｃｈｎｏｌｏｇｙ  Ｆｏｒ  Ｆｏｏｄ  Ｐａｃｋａｇｉｎｇ  Ｂａｓｅｄ  ｏｎ  Ｃｏｎｔｒｏｌｌｅｄ  Ｏｘｉｄａｔｉｏｎ，２００１  ａｎｄ  Ｂｅｙｏｎｄ」、Ｏｘｙｇｅｎ  Ｓｃａｖｅｎｇｉｎｇ  Ｐｏｌｙｍｅｒｓ  Ｃｏｎｆｅｒｅｎｃｅ，ｐｐ．１−８を参照されたい。
【００３２】
他の実施例において、酸素捕捉材料は、メチレンビス（４−［官能性］フェニル）基、遷移金属酸化触媒、および、電磁波で最大吸収波長が約２００ｎｍ〜約７５０ｎｍの光開始剤を含有する繰り返し単位を具備する、ポリマー性のビスフェノールＡ類似体を含んで良く、ここで、［官能性］基は独立に、−Ｏ−、−Ｃ（＝Ｏ）Ｏ−、−ＮＨ−、−ＮＨＣ（＝Ｏ）−、−ＮＨＣ（＝Ｏ）Ｏ−、および、−ＮＲ−基であり（あるいは反応してこれらを生成するものであり）、かつ、Ｒは水素、またはＣ１−Ｃ６のアルキル基である。
【００３３】
メチレンビス（４−［官能性］フェニル）基を含有するポリマー性のビスフェノールＡ類似体が酸素を捕捉することが可能なことが観測され、それゆえ、他の用途に加え、これは酸素捕捉または活性酸素バリアパッケージングの用途に有益である。理論的に拘束されるものではないが、メチレンビス（４−［官能性］フェニル）基を含有するポリマーが、メチレン部分を酸化してカルボキシ部分を形成し、ジフェニルケトン繰り返し単位、例えば、カルボキシビス（４−［官能性］フェニル）基をもたらすことにより酸素を捕捉できると考えられる。理論的に拘束されるものではないが、ケトンはさらなる酸化および加水分解に対して非常に安定していると考えられる。この結果、酸化捕捉事象は実質的にポリマーの断片化をもたらさない。これは従来技術と対照的であり、従来技術は、一般に、酸化が、さらなる酸化および加水分解から影響を受け易いポリマー構造をもたらし、かなりの断片化をもたらし、揮発性成分を生成させると報告している。
【００３４】
他の実施例において、酸素捕捉材料はカルボキシビス（４−［官能性］フェニル）基および脂肪族または芳香族炭化水素または置換炭化水素基、好ましくは、Ｃ２−Ｃ１２の炭化水素または置換炭化水素の繰り返し単位を含有して良い。「置換炭化水素」は、１または複数のヘテロ原子を有する炭化水素を意味し、ヘテロ原子はこれに限定されないが酸素、窒素、珪素、およびハロゲンを含む。好ましい実施例では、［官能性］基は独立して−Ｏ−、−Ｃ（＝Ｏ）Ｏ−、−ＮＨＣ（＝Ｏ）−、または−ＮＨＣ（＝Ｏ）Ｏ−基であってよく、あるいはこれらと反応してよい。例えば、ポリホルマールは好ましいポリエーテルである。
【００３５】
他の実施例において、酸素捕捉材料は、カルボキシビス（４−［官能性］フェニル）（「カルボキシ」）の繰り返し単位、およびメチレンビス（４−官能性］フェニル）（メチレン」）の繰り返し単位の双方をカルボキシのメチレンに対する比率が、例えば、約１：９９モル％から約９９：１モル％で含んで良い。他の実施例において、カルボキシのメチレン繰り返し単位に対する比率は約４０：６０モル％から約６０：４０モル％で合って良い。
【００３６】
遷移金属酸化触媒は、上述のポリマーの１つまたは複数と組み合わせて使用するときには、燃料電池反応に対して触媒としても機能しないに違いない。遷移金属酸化触媒は、それがあるときには、有利なことに、少なくとも２つの酸化状態を容易に相互変換できる。遷移金属酸化触媒は、それが存在する場合には、典型的には塩の形態であり、当該遷移金属は周期律表中の第１、第２、または第３遷移元素列から選択される。適切な遷移金属は、これに限定されないが、マンガン、鉄、コバルト、ニッケル、銅、ロジウム、およびこれらの組み合わせを含む。遷移金属の酸化状態は、それが導入されたとき、必ずしも反応形態のそれである必要はない。遷移金属は好ましくは鉄、ニッケル、マンガン、コバルト、または銅であってよく、より好ましくは、マンガンまたはコバルトであってよく、最も好ましくはコバルトであって良い。
【００３７】
遷移金属に対する適切な対イオンは、これに限定されないが、塩化物、酢酸塩、オレイン酸塩、ステアリン酸塩、パリチミン酸塩、２−エチルヘキサン酸塩、ネオデカン酸塩、またはナフテン酸塩、好ましくはＣ１−Ｃ２０のアルカノエートを含んで良い。とくに好ましい遷移金属塩は、それが存在する場合には、コバルトオレイン酸塩、コバルトステアリン酸塩、コバルト２−エチルヘキサン酸塩、およびコバルトネオデカン酸塩を含む。
【００３８】
存在する場合には、遷移金属酸化触媒は、典型的には、金属内容のみに基づいて（配位子、対イオン等は除く）、酸素捕捉組成物の約０．００１％から約１％（約１０から約１００００ｐｐｍ）の範囲であって良い。
【００３９】
他の適切な酸素捕捉剤は、これに限定されないが：
（ａ）ニッケル金属（例えば、米国特許第６，７４４，２３５号に開示されているもの。この内容は参照してここに組み入れる）、例えば、ニッケル金属発泡体、ニッケルワイヤ、またはニッケルメッシュの形態のもの；
（ｂ）有機金属配位子であり、これに限定されないが、上述した遷移金属酸化触媒、ヘモグロビン中の天然の鉄ポルフィリン、および合成の「ピケットフェンス」鉄ポルフィリンを含むもの；
（ｃ）ポリマーブレンド、例えば、ポリエステル−ナイロン混合物、具体的にはＯＸＢＡＲ系；これは、約５％のレベルでＰＥＴとメルトブレンドされたＭＸＤ６ナイロンを含み、これは低密度、例えば２００ｐｐｍ未満で添加されたコバルト塩のような触媒も含み、これがＭＸＤ６の酸化を誘発させると考えられる。米国特許第６，０８３，５８５号を参照されたい。この内容は参照してここに組み入れる。さらにｈｔｔｐ：／／ｗｗｗ．ａｚｏｍ．ｃｏｍ／ｄｅｔａｉｌｓ．ａｓｐ？ＡｒｔｉｃｌｅＩＤ＝２１５２から入手できる「Ｓｍａｒｔ  Ｐａｃｋａｇｉｎｇ−Ｉｎｔｅｌｌｉｇｅｎｔ  Ｐａｃｋａｇｉｎｇ  ｆｏｒ  Ｆｏｏｄ，Ｂｅｖｅｒａｇｅｓ，Ｐｈａｒｍａｃｅｕｔｉｃａｌｓ  ａｎｄ  Ｈｏｕｓｅｈｏｌｄ  Ｐｒｏｄｕｃｔｓ」を参照されたい。これも参照してここに組み入れる。；
さらにこれらの組み合わせを含む。
【００４０】
二酸化炭素の捕捉剤は、これに限定されないが、水酸化リチウム（ＬｉＯＨ）、シクロヘキシルアミン、エタノールアミン（Ｃ２Ｈ７ＮＯ）、ジエチルアミノエタノール（ＤＥＡＥ）（Ｃ６Ｈ１５ＮＯ）、およびモルフォリン（Ｃ４Ｈ９ＮＯ）を含んで良い。二酸化炭素の捕捉剤として使用できるアミンの付加的な例は、ｗｗｗ．ｅ−ｏｒｇａｎｉｃｃｈｅｍｉｃａｌｓ．ｃｏｍ／ｔｈｉｏ／ｔｄｓ／４９９．ｐｄｆから入手できる、「Ｇｌｏｂａｌ  Ｓｕｐｐｌｉｅｒ  ｏｆ  Ａｍｉｎｅｓ  ａｎｄ  Ａｍｉｎｅ  Ｔｅｃｈｎｏｌｏｇｙ」、Ａｔｏｆｉｎａに見いだすことができ、これは参照してここに組み入れる。
【００４１】
遷移金属の捕捉剤は、これに限定されないが、官能化シリコン含有化合物、例えば、カナダ、ケベック州、ケベックシティのＳｉｌｉｃｙｃｌｅから入手できるもの（以下の表１参照）を含んで良い。
【表１】
0005452924.tif 000003
これら捕捉剤により結合および／または非活性化される遷移金属は、パラジウム（ＩＩ）、パラジウム（０）、錫、亜鉛、鉛、ニッケル（ＩＩ）、ニッケル（０）、白金、銅、カドミウム、コバルト、ロジウム、ルテニウム、銀、および水銀である。ｈｔｔｐ：／／ｗｗｗ．ｓｉｌｉｃｙｃｌｅ．ｃｏｍ／ｈｔｍｌ／ｅｎｇｌｉｓｈ／ｐｒｏｄｕｃｔｓ／ｐｒｏｄｕｃｔ＿ｌｉｎｅ．ｐｈｐ？ｃａｔ＿ｉｄ＝１５で入手可能な「Ｍｅｔａｌ  Ｓｃａｖｅｎｇｅｒ  Ｓｅｌｅｃｔｉｏｎ  Ｇｕｉｄｅ」を参照されたい。この内容は参照してここに組み入れる。
【００４２】
Ｚｒおよび他の金属に対しては、ＣｏｍｂＺｏｒｂ  Ｓという商標の下で販売されている捕捉剤（デラウェア州、ワイオミングのＡｇｉｌｅｎｔ  Ｔｅｃｈｎｏｌｏｇｉｅｓから商業的に入手できる）を用いてよい。ｈｔｔｐ：／／ｗｗｗ．ｉｓｃｐｕｂｓ．ｃｏｍ／ａｒｔｉｃｌｅｓ／ａｂｌ／ｂ０００８ｓｚａ．ｐｄｆにおいて入手可能な、「Ｕｓｅ  ｏｆ  Ｒｅａｃｔｉｏｎ  Ｓｃａｖｅｎｇｅｒｓ  ｔｏ  Ｓｐｅｅｄ  Ｓｙｎｔｈｅｓｉｓ  ａｎｄ  Ｂｉｏａｃｔｉｖｉｔｙ  Ｓｃｒｅｅｎｉｎｇ  ｉｎ  Ｄｒｕｇ  Ｄｅｖｅｌｏｐｍｅｎｔ」を参照されたい。この内容は参照してここに組み入れる。
【００４３】
水の捕捉剤、すなわち乾燥剤は燃料ブラダーの水を結合および／または非活性化させるために用いてよい。最も広く使用されている乾燥剤はシリカゲルであり、これは二酸化シリコン（ＳｉＯ２）を含む。シリカゲルは湿気中でその重量の約４０％まで、あるいはそれ以上に吸収する能力がある。ｈｔｔｐ：／／ｗａｌｔｏｎｆｅｅｄ．ｃｏｍ／ｇｒａｉｎ／ｆａｑｓ／ｉｖｄ２．ｈｔｍｌで入手可能な「Ｔｙｐｅｓ  ｏｆ  Ｄｅｓｉｃｃａｎｔｓ」を参照されたい。この内容は参照してここに組み入れる。
【００４４】
乾燥剤の他の例は、これに限定されないが、スメクタイト粘土（例えば、サポナイト、ヘクトライト、マイカ、ベントナイト、ノントロナイト、バイデライト、ボルコンスコイト、マガダイト、ケンヤイト、その他）、および層状のフィロケイ酸塩粘土（Ｓｔｒｕｎｚ分類ＶＩＩＩ／ＨまたはＤａｎａ分類７１）例えばバーミキュライト、モントモリロナイト、その他を含む。モントモリロナイト乾燥剤は２１，１°Ｃ（７７°Ｆ）および４０％の相対湿度で水蒸気中においてその重量の役２５％まで吸収する能力がある。いくつかの実施例では、とくに、粘土乾燥剤がポリマー性のライナーまたはブラダー内にある場合には、粘土（例えばモントモリロナイト）を、有機表面として作用するようになしてポリマー材料が粘土結晶を介挿および／または剥離させることができるように改質できる。介挿および／または剥離された粘土は、乾燥剤としてだけでなく、ライナー／ブラダーを形成するポリマー性材料の蒸気（例えば、空気、水、二酸化炭素等）の透過率を減少させるバリアとしても大きな効率を有することになる。そのような改質された粘土は、Ｎａｎｏｃｏｒ社、Ｓｏｕｔｈｅｒｎ  Ｃｌａｙ  Ｐｒｏｄｕｃｔｓ、Ｋｕｎｉｍｉｎｅ  Ｉｎｄｕｓｔｒｉｅｓ社、およびＲｈｅｏｘを含む種々の会社から入手できる。これについては米国特許第６，３８７，９９６号を参照されたい。この内容は参照してここに組み入れる。
【００４５】
乾燥剤の他の例は酸化カルシウム（ＣａＯ）、または「生石灰」を含み、これは強力な吸収剤である。これは湿気中においてその重量の約２８％まで吸収するけれども、その吸収は数日にわたりゆっくりしたものであり、他の乾燥剤が数時間であるのと異なる。乾燥剤の他の例は、「Ｄｒｉｅｒｉｔｅ」の商標の下で販売されている硫酸カルシウム（ＣａＳＯ４）であり、これは他の自然由来の鉱物である。これは、石膏を制御しつつ脱水して生成される。これは化学的に安定であり容易に吸収した湿気を放出せず、湿気中においてその重量の約１０％を吸収する能力がある。
【００４６】
乾燥剤の他の非制約的な例は硫酸マグネシウムおよび五酸化リンである。
【００４７】
この発明に従って利用できる他の化学化合物はヨウ素を含む。
【００４８】
ほとんどのポリマー樹脂、例えば、燃料ライナー／ブラダー、外側タンク／ケーシング、ノズル、または燃料電池カートリッジの任意の他の部品を形成してよいものは上述した任意の捕捉剤として特徴づけられる化学化合物をわずかな濃度だけ含むかもしれないことに留意されたい（例えば、抗酸化剤が、処理済みポリマー製品中に処理助剤として典型的に付加されて高い処理温度に関連した酸化傾向を減少させる）。しかしながら、この発明に従う捕捉剤が、そのような化学化合物がすでに存在するであろう燃料電池のポリマー性部品を製造する際に添加される場合には、この発明に従う捕捉剤が、当該化学合成物の予め存在する濃度を超え、また上回って、付加的に導入されて、ポリマー部品におけるそのような化学化合物の当初の目的を達成するのに必要な濃度より大きな濃度が実現されることに留意すべきである。例えば、燃料ライナー／ブラダーが所定の濃度の抗酸化剤を含有するポリマー樹脂材料から製造され、かつ、この発明に従って捕捉剤材料としてさらなる抗酸化剤を導入することが望まれる場合には、ポリマー性のライナー／ブラダー中に結果として得られる総合的な抗酸化剤の濃度は必ず（好ましくは著しく）処理ベースの酸化を阻止または禁止するのに必要な濃度より大きい。このように、捕捉剤として特徴づけられることが可能な化学化合物の総合的な濃度は、以前に存在し、そのような化学化合物の当初意図された目的に合理的に関連するであろう化学化合物の濃度を典型的には上回る（例えば、約２倍やそれ以上であってよい）。（例えば総合的な捕捉剤の量は、処理助剤として存在した抗酸化剤の量を上回り、また好ましくは著しく上回る。）
【００４９】
１実施例において、１または複数の捕捉剤をポリマー樹脂中にそれが燃料電池部品に加工される前にポリマー樹脂の重量をベースに、約１重量％〜約２０重量％の範囲で、例えば、約２重量％〜約１５重量％の範囲で付加されてよい。他の実施例では、１または複数の捕捉剤をポリマー樹脂中にそれが燃料電池部品に加工される前に、処理助剤として存在する任意の量を含むポリマー樹脂の重量をベースに、約０．５重量％〜約１８重量％の量で付加されてよく、この量には処理助剤として含まれるいずれの量も含まれない。
【００５０】
ここに開示されたこの発明の事例的な実施例はこの発明の目的を達成するけれども、多くの変更および他の実施例を当業者が工夫することができることは明らかである。さらに、任意の実施例の特徴および／または要素を単独で、または他の実施例の特徴および／または要素と組み合わせて採用してよい。したがって、添付の特許請求の範囲はすべてのそのような変更例および実施例をカバーするように意図されており、これらはこの発明の精神および範囲に含まれる。
【図面の簡単な説明】
【００５１】
【図１】多壁カートリッジおよび燃料電池の模式図である。
【符号の説明】
【００５２】
７０    燃料カートリッジ
１２    外側ケーシング
１４    内側燃料コンテナ
１８    バルブ
【図１】
0005452924.tif 000004